(57)【特許請求の範囲】
【請求項１】
水性媒体中において、アミノ基、一級水酸基およびアセトアセチル基から選ばれる少なくとも１種の官能基を含有する変性ポリビニルアルコール（Ｂ）の存在下で、分子中にイソシアネート基を有するポリウレタンプレポリマー（Ａ）を乳化した後、アミノ基および／または水酸基を含有する低分子化合物（Ｃ）を添加して、成分（Ａ）、成分（Ｂ）および成分（Ｃ）を反応させることを特徴とするポリウレタン水性エマルジョンの製造方法。
【請求項２】
変性ポリビニルアルコール（Ｂ）がアミノ基を含有する変性ポリビニルアルコールである請求項１記載のポリウレタン水性エマルジョンの製造方法。
【請求項３】
変性ポリビニルアルコール（Ｂ）が一級水酸基を含有する変性ポリビニルアルコールである請求項１記載のポリウレタン水性エマルジョンの製造方法。
【請求項４】
ポリウレタンプレポリマー（Ａ）が共有結合により結合したアニオン性基を有しており、かつ該アニオン性基の少なくとも一部がカチオン性化合物と塩を形成しているポリウレタンプレポリマーである請求項１〜４３のいずれか１項に記載のポリウレタン水性エマルジョンの製造方法。
【請求項５】
ポリウレタンプレポリマー（Ａ）を水性媒体中に乳化する際に、ノニオン性界面活性剤を併用することを特徴とする請求項１〜５４のいずれか１項に記載のポリウレタン水性エマルジョンの製造方法。
【請求項６】
水性媒体中において、アミノ基、一級水酸基およびアセトアセチル基から選ばれる少なくとも１種の官能基を含有する変性ポリビニルアルコール（Ｂ）の存在下で、分子中にイソシアネート基を有するポリウレタンプレポリマー（Ａ）を乳化した後、アミノ基および／または水酸基を含有する低分子化合物（Ｃ）を添加して、成分（Ａ）、成分（Ｂ）および成分（Ｃ）を反応させて得られたポリウレタン水性エマルジョン。
【請求項７】
水性媒体中において、アミノ基、一級水酸基およびアセトアセチル基から選ばれる少なくとも１種の官能基を含有する変性ポリビニルアルコール（Ｂ）の存在下で、分子中にイソシアネート基を有するポリウレタンプレポリマー（Ａ）を乳化した後、アミノ基および／または水酸基を含有する低分子化合物（Ｃ）を添加して、成分（Ａ）、成分（Ｂ）および成分（Ｃ）を反応させて得られたポリウレタン。
【発明の詳細な説明】
【０００１】
【発明の属する技術分野】
本発明は、ポリウレタン（以下「ＰＵ」と略記する。）水性エマルジョンの製造方法、並びにＰＵ水性エマルジョンおよびＰＵに関する。さらに詳しくは、耐溶剤性および耐水性に優れると共に、他の水性エマルジョンとの混和安定性に優れたＰＵ水性エマルジョンの製造方法、並びにＰＵ水性エマルジョンおよびＰＵに関する。
【０００２】
【従来の技術】
ＰＵは、ゴムとプラスチックスの境界分野を埋める樹脂として、塗料、接着剤および人工皮革などの幅広い用途に使用されている。近年、環境保全、省資源および安全性などの社会ニーズに対応するため、水性ＰＵが増加している。ＰＵの水への乳化分散技術、アイオノマー化による自己乳化分散技術、水中での高分子量化技術等の進歩により、水性ＰＵの性能が向上してきている。また、特開昭５３−７９９９０号では、乳化剤として酸性アミノ酸と脂肪酸の縮合生成物の水溶性塩を用いることが提案されている。
【０００３】
しかしながら、従来の水性ＰＵは、製造時に使用する乳化剤などの影響により、ＰＵが本来有している耐溶剤性や耐水性が低下するという問題がある。また、水性ＰＵと各種の水性エマルジョンをブレンドする場合には、混和性に問題が生じることが多い。
【０００４】
【発明が解決しようとする課題】
本発明の目的は、耐溶剤性および耐水性に優れると共に、他の水性エマルジョンとの混和安定性に優れたＰＵ水性エマルジョンの製造方法、並びにＰＵ水性エマルジョンおよびＰＵを提供することにある。
【０００５】
【課題を解決するための手段】
上記の課題を解決すべく検討を重ねた結果、水性媒体中において、アミノ基、一級水酸基およびアセトアセチル基から選ばれる少なくとも１種の官能基を含有する変性ポリビニルアルコール（Ｂ）の存在下で、分子中にイソシアネート基を有するポリウレタンプレポリマー（Ａ）を乳化した後、アミノ基および／または水酸基を含有する低分子化合物（Ｃ）を添加して、成分（Ａ）、成分（Ｂ）および成分（Ｃ）を反応させることを特徴とするポリウレタン水性エマルジョン（以下「ＰＵエマルジョン」と略記する。）の製造方法を見出した。さらに、水性媒体中において、アミノ基、一級水酸基およびアセトアセチル基から選ばれる少なくとも１種の官能基を含有する変性ポリビニルアルコール（Ｂ）の存在下で、分子中にイソシアネート基を有するポリウレタンプレポリマー（Ａ）を乳化した後、アミノ基および／または水酸基を含有する低分子化合物（Ｃ）を添加して、成分（Ａ）、成分（Ｂ）および成分（Ｃ）を反応させて得られたＰＵエマルジョンを見出した。さらに、水性媒体中において、水性媒体中において、アミノ基、一級水酸基およびアセトアセチル基から選ばれる少なくとも１種の官能基を含有する変性ポリビニルアルコール（Ｂ）の存在下で、分子中にイソシアネート基を有するポリウレタンプレポリマー（Ａ）を乳化した後、アミノ基および／または水酸基を含有する低分子化合物（Ｃ）を添加して、成分（Ａ）、成分（Ｂ）および成分（Ｃ）を反応させて得られたＰＵを見出した。
【０００６】
【発明の実施の形態】
本発明に用いるＰＵプレポリマー（Ａ）は、分子中にイソシアネート基を１個以上有するＰＵであればよい。ＰＵプレポリマーの製造方法としては、高分子ポリオールと有機ジイソシアネートを反応させる方法が挙げられる。なお、この反応は、溶媒の存在下または不存在下で行われ、鎖伸長剤を併用してもよい。
【０００７】
高分子ポリオールの数平均分子量は、５００〜１００００が好ましく、７００〜５０００がより好ましく、７５０〜４０００が特に好ましい。数平均分子量が上記の範囲から外れると、最終的に得られるＰＵエマルジョンの皮膜の耐寒性、耐水性および耐溶剤性などが低下しやすい。
高分子ポリオールは、１分子当たりの水酸基の数（ｆ）が２．０〜４．０の範囲が好ましく、２．０〜３．０の範囲がより好ましい。１分子当たりの水酸基の数（ｆ）が上記の範囲である場合には、最終的に得られるＰＵエマルジョンの皮膜の耐水性および耐溶剤性が顕著に向上する。
高分子ポリオールとしては、ポリエステルポリオール、ポリカーボネートポリオール、ポリエステルポリカーボネートポリオール、ポリエーテルポリオールなどが挙げられる。
【０００８】
ポリエステルポリオールは、ポリカルボン酸成分とポリオール成分を直接エステル化反応させるか、もしくはエステル交換反応させることによって得られる。ポリカルボン酸成分としては、ポリカルボン酸、そのエステル、その無水物などが挙げられる。
ポリカルボン酸成分としては、コハク酸、グルタル酸、アジピン酸、ピメリン酸、スベリン酸、アゼライン酸、セバシン酸、ドデカン二酸、２−メチルコハク酸、２−メチルアジピン酸、３−メチルアジピン酸、３−メチルペンタン二酸、２−メチルオクタン二酸、３，８−ジメチルデカン二酸、３，７−ジメチルデカン二酸などの脂肪族ジカルボン酸；イソフタル酸、テレフタル酸、フタル酸、ナフタレンジカルボン酸などの芳香族ジカルボン酸；１，４−シクロヘキサンジカルボン酸などの脂環式ジカルボン酸；トリメリット酸、トリメシン酸などのトリカルボン酸；それらのエステル、それらの無水物などのエステル形成性誘導体が挙げられる。これらの中でも、脂肪族カルボン酸またはそのエステル形成性誘導体を主として用いるのが好ましい。また、場合によっては、３官能以上のポリカルボン酸またはそのエステル形成性誘導体を少量併用するのが好ましい。
ポリオール成分としては、エチレングリコール、プロピレングリコール、２−メチル−１，３−プロパンジオール、１，４−ブタンジオール、１，５−ペンタンジオール、１，６−ヘキサンジオール、３−メチル−１，５−ペンタンジオール、ネオペンチルグリコール、１，７−ヘプタンジオール、１，８−オクタンジオール、１，９−ノナンジオール、２−メチル−１，８−オクタンジオール、１，１０−デカンジオールなどの脂肪族ジオール；シクロヘキサンジメタノール、シクロヘキサンジオールなどの脂環式ジオール；グリセリン、トリメチロールプロパン、ブタントリオール、ヘキサントリオール、トリメチロールブタン、トリメチロールペンタンなどのトリオール、ペンタエリスリトールなどのテトラオールなどが挙げられる。これらの中でも、脂肪族ポリオールを用いるのが好ましい。また、場合によっては、３官能以上のポリオール成分を少量併用するのが好ましい。
【０００９】
ポリカーボネートポリオールは、カーボネート成分とポリオール成分との反応により得られる。
カーボネート成分としては、ジアルキルカーボネート、アルキレンカーボネート、ジアリールカーボネートが挙げられる。ジアルキルカーボネートとしては、ジメチルカーボネート、ジエチルカーボネートが挙げられる。アルキレンカーボネートとしては、エチレンカーボネートが挙げられる。ジアリールカーボネートとしては、ジフェニルカーボネートが挙げられる。
ポリオール成分としては、ポリエステルポリオールの説明の欄に記載したものが挙げられる。
【００１０】
ポリエステルポリカーボネートポリオールとしては、ポリオール、ポリカルボン酸およびカーボネート化合物を同時に反応させて得られたもの；予め製造しておいたポリエステルポリオールとカーボネートを反応させて得られたもの；予め製造しておいたポリカーボネートポリオールと、ポリオールおよびポリカルボン酸を反応させて得られたもの；予め製造しておいたポリエステルポリオールと予め製造しておいたポリカーボネートポリオールを反応させて得られたものが挙げられる。
【００１１】
ポリエーテルポリオールとしては、ポリエチレングリコール、ポリプロピレングリコール、ポリテトラメチレングリコールなどが挙げられる。
【００１２】
有機ジイソシアネートとしては、通常のＰＵエマルジョンの製造に用いられる有機ジイソシアネートを使用することができる。中でも、分子量５００以下の脂環式ジイソシアネート、脂肪族ジイソシアネート、芳香族ジイソシアネートが好ましく使用される。有機ジイソシアネートの具体例としては、ヘキサメチレンジイソシアネート、イソホロンジイソシアネート、４，４’−ジシクロヘキシルメタンジイソシアネート、２，４−トリレンジイソシアネート、２，６−トリレンジイソシアネート、４，４’−ジフェニルメタンジイソシアネート、ｐ−フェニレンジイソシアネート、キシリレンジイソシアネート、１，５−ナフチレンジイソシアネートが挙げられる。
【００１３】
ＰＵプレポリマーの製造には、必要に応じて鎖伸長剤を併用することができる。鎖伸長剤としては、通常のＰＵエマルジョンの製造に用いられる鎖伸長剤を使用することできる。中でも、イソシアネート基と反応し得る活性水素原子を分子中に２個以上有する分子量３００以下の低分子化合物が好ましい。具体的には、エチレングリコール、プロピレングリコール、１，４−ブタンジオール、１，６−ヘキサンジオール、１，４−ビス（β−ヒドロキシエトキシ）ベンゼン、１，４−シクロヘキサンジオール、ビス−（β−ヒドロキシエチル）テレフタレート、キシリレングリコールなどのジオール類；トリメチロールプロパン等のトリオール類；ペンタエリスリトール等のペンタオール類；ヒドラジン、エチレンジアミン、プロピレンジアミン、キシリレンジアミン、イソホロンジアミン、ピペラジンおよびその誘導体、フェニレンジアミン、トリレンジアミン、キシレンジアミン、アジピン酸ジヒドラジド、イソフタル酸ジヒドラジドなどのジアミン類；アミノエチルアルコール、アミノプロピルアルコールなどのアミノアルコール類が挙げられる。
【００１４】
ＰＵプレポリマーの製造方法としては、公知の方法が挙げられる。反応温度は、３０〜１５０℃が好ましく、有機溶媒の存在下または不存在下で行うことができる。有機溶媒としては、アセトン、メチルエチルケトン等のケトン類；テトラヒドロフラン、ジオキサン等のエーテル類；酢酸エチル、酢酸ブチル等のエステル類；ジメチルホルムアミド、Ｎ−メチルピロリドン等のアミド類；トルエン、キシレン等の芳香族炭化水素等が挙げられる。最終的に得られるＰＵ水性エマルジョンからの溶媒除去の容易性を考慮すると、アセトン、メチルエチルケトン、酢酸エチル等の沸点が１００℃未満の溶媒が好ましい。また、プレポリマーの製造後に、粘度低下等を目的として、上記の有機溶媒を添加してもよい。
【００１５】
ＰＵプレポリマーを製造する際には、必要に応じて反応触媒を添加することができる。触媒としては、オクチル酸スズ、モノブチルスズトリアセテート、モノブチルスズモノオクチレート、モノブチルスズモノアセテート、モノブチルスズマレイン酸塩、ジブチルスズジアセテート、ジブチルスズジオクトエート、ジブチルスズジステアレート、ジブチルスズジラウレート、ジブチルスズマレイン酸塩などの有機スズ化合物；テトライソプロピルチタネート、テトラ−ｎ−ブチルチタネートなどの有機チタン化合物；トリエチルアミン、Ｎ，Ｎ−ジエチルシクロヘキシルアミン、Ｎ，Ｎ，Ｎ’，Ｎ’−テトラメチルエチレンジアミン、トリエチレンジアミンなどの３級アミンが挙げられる。
【００１６】
ＰＵプレポリマーの製造にあたっては、高分子ポリオールおよび鎖伸長剤が有している活性水素原子の合計量に対して、イソシアネート基の当量比（Ｒ）が１．０５〜３．０が好ましく、１．１〜２．５がより好ましい。Ｒが１．０５未満の場合には、変性ＰＶＡ（Ｂ）との反応性が低下し、耐水性および耐溶剤性等が十分に改善されず、またＰＵプレポリマーの粘度が高くなり水中への乳化が困難となる。一方、Ｒが３．０を越える場合には、変性ＰＶＡ（Ｂ）やアミノ基または水酸基を含有する低分子化合物（Ｃ）との反応の際に、エマルジョンが不安定化してゲル化しやすくなる。
【００１７】
次に、ＰＵプレポリマーを水性媒体中で乳化させる。乳化方法としては、ＰＵプレポリマーの分子中に親水性基を導入して、プレポリマー自身に自己乳化性を付与する方法；アミノ基または一級水酸基を含有する変性ＰＶＡ（Ｂ）を用いて、ＰＵプレポリマーを強制乳化させる方法；界面活性剤を用いて、ＰＵプレポリマーを強制乳化させる方法が挙げられる。
【００１８】
ＰＵプレポリマーの分子中への親水性基の導入は、ＰＵプレポリマーの合成時に、親水性基を有する活性水素原子を含有する化合物を併用することにより達成される。親水性基を有する活性水素原子を含有する化合物としては、分子内に水酸基またはアミノ基等の活性水素原子を１個以上含有し、且つカルボン酸基、スルホン酸基、カルボン酸塩、スルホン酸塩等のアニオン性基；ポリオキシエチレン基等のノニオン性基；三級アミノ基、四級アンモニウム塩等のカチオン性基から選ばれる１種以上の親水性基を有する化合物が挙げられる。具体的には、２，２−ジメチロールプロピオン酸、２，２−ジメチロール酪酸、２，２−ジメチロール吉草酸等のカルボン酸基含有化合物およびこれらの誘導体；１，３−フェニレンジアミン−４，６−ジスルホン酸、２，４−ジアミノトルエン−５−スルホン酸等のスルホン酸基含有化合物およびこれらの誘導体；分子量２００〜１０，０００のポリオキシエチレングリコールおよびそのモノアルキルエーテル等のノニオン性基含有化合物；３−ジメチルアミノプロパノール等の三級アミノ基含有化合物およびこれらの誘導体等が挙げられる。さらに、上記の親水性基を有する活性水素原子を含有する化合物を共重合して得られるポリエステルポリオールまたはポリエステルポリカーボネートポリオールを用いることもできる。これらの中でも、２，２−ジメチロールプロピオン酸などのアニオン性基を有するものを用いてＰＵプレポリマーを製造した後、トリエチルアミン、トリメチルアミン、水酸化ナトリウム、水酸化カリウム等の塩基性物質を添加してカルボン酸塩に変換する方法が好ましい。より好ましくは、アニオン性基の少なくとも一部がカチオン性化合物と塩を形成しているものが好ましい。
【００１９】
界面活性剤を用いてＰＵプレポリマーを強制乳化させる場合には、ＰＵプレポリマーは上記の親水性基を有していなくても良い。界面活性剤としては、ポリオキシエチレンノニルフェニルエーテル、ポリオキシエチレンオクチルフェニルエーテル、ポリオキシエチレンラウリルエーテル、ポリオキシエチレンステアリルエーテル、ポリオキシエチレン−ポリオキシプロピレンブロック共重合体等のノニオン性界面活性剤；ラウリル硫酸ナトリウム、ラウリル硫酸アンモニウム、ドデシルベンゼンスルフォン酸ナトリウム、アルキルジフェニルエーテルジスルフォン酸ナトリウム、ジ（２−エチルヘキシル）スルホコハク酸ナトリウム等のアニオン性界面活性剤等が挙げられる。こられの中でも、ＨＬＢ値が６〜２０のノニオン性界面活性剤が好ましい。
【００２０】
ＰＵプレポリマーの乳化は、ホモミキサー、ホモジナイザー等の乳化分散装置を用いて行われる。この際、ＰＵプレポリマーのイソシアネート基と水との反応を抑制するため、乳化温度は４０℃以下が好ましく、３０℃以下がより好ましい。
【００２１】
本発明のＰＵエマルジョンは、水性媒体中において、成分（Ｂ）の存在下で、より好ましくは、成分（Ｂ）およびノニオン性界面活性剤の存在下で、成分（Ａ）を乳化した後、成分（Ｃ）を添加して、成分（Ａ）、成分（Ｂ）および成分（Ｃ）を反応させることによって得ることができる。
【００２２】
本発明に使用される変性ＰＶＡ（Ｂ）は、アミノ基、一級水酸基およびアセトアセチル基から選ばれる少なくとも１種の官能基を含有する変性ＰＶＡである。
【００２３】
アミノ基を含有する変性ＰＶＡ（以下「アミノ基変性ＰＶＡ」と略記する。）（Ａ）としては、分子中に一級または二級アミノ基を有する変性ＰＶＡであればよい。
アミノ基変性ＰＶＡ中のアミノ基の含有量は、アミノ基に由来する窒素原子の含有量が、変性ＰＶＡの全重量に対して、０．０５〜５重量％が好ましく、０．１〜３重量％がより好ましい。
アミノ基変性ＰＶＡの分子量は、ジメチルスルホキシド中の極限粘度測定（ＪＩＳ）から算出した粘度平均分子量が、２，０００〜２００，０００が好ましく、４，０００〜１００，０００がより好ましい。
アミノ基変性ＰＶＡのけん化度は、５０モル％以上が好ましく、６０モル％以上がより好ましく、７０モル％以上がさらに好ましい。
アミノ基変性ＰＶＡのアミノ基の含有量および重合度（または分子量）が上記の範囲よりも小さい場合には、ＰＵエマルジョンの皮膜の耐水性および耐溶剤性等が不十分である。一方、アミノ基変性ＰＶＡのアミノ基の含有量および重合度（または分子量）が上記の範囲よりも大きい場合には、ＰＵプレポリマーとの反応の際に、水性エマルジョンが不安定化し、ゲル化しやすくなる。
【００２４】
アミノ基変性ＰＶＡは、一級アミノ基または二級アミノ基を有するエチレン性不飽和単量体、または加水分解等により一級アミノ基または二級アミノ基を生成しうる官能基を有するエチレン性不飽和単量体と、ビニルエステルを共重合させた後、ケン化する方法；アリルグリシジルエーテルなどのエポキシ基を有する単量体とビニルエステルを共重合させて得られたポリマーの側鎖のエポキシ基に、アミノ基を有するメルカプタンを水酸化ナトリウム等を触媒として付加反応させた後、ケン化する方法；ＰＶＡの水酸基と反応しうる官能基を分子内に有し、且つ一級あるいは二級アミノ基を有する化合物を変性ＰＶＡに反応させる方法；メルカプト基を有するＰＶＡの存在下で、一級アミノ基または二級アミノ基を有するエチレン性不飽和単量体を重合させる方法が挙げられる。
上記におけるビニルエステルとしては、ギ酸ビニル、酢酸ビニル、プロピオン酸ビニル、ピバリン酸ビニルなどが挙げられる。これらの中でも、酢酸ビニルが好ましい。
【００２５】
一級水酸基を含有する変性ＰＶＡ（以下「一級水酸基変性ＰＶＡ」と略記する。）としては、分子内に一級水酸基を含有する変性ＰＶＡであればよい。
一級水酸基変性ＰＶＡ中の一級水酸基の含有量は、０．１〜１５モル％が好ましく、０．２〜１０モル％がより好ましい。
一級水酸基変性ＰＶＡの重合度は、５０〜４０００が好ましく、１００〜２０００がより好ましい。
一級水酸基変性ＰＶＡのけん化度は、５０モル％以上が好ましく、６０モル％以上がより好ましく、７０モル％以上がさらに好ましい。
一級水酸基変性ＰＶＡの一級水酸基の含有量および重合度（あるいは分子量）が上記の範囲よりも小さい場合あるいは大きい場合には、アミノ基変性ＰＶＡの欄に説明した現象が現れる。
【００２６】
一級水酸基変性ＰＶＡは、けん反応後に一級水酸基を有する構造単位を与える単量体とビニルエステルとの共重合体をけん化することにより得られる。
けん化反応後に一級水酸基を有する構造単位を与える単量体としては、下記の化１および化２に示す単量体が挙げられる。
【００２７】
【化１】
0003961141.tif 000002
【００２８】
（但し、ｎは１〜２０の整数を表し、Ｒ1はＨまたはＣＨ3を表す。）
【００２９】
【化２】
0003961141.tif 000003
【００３０】
（但し、ｎは１〜２０の整数を表し、Ｒ1はＨまたはＣＨ3を表し、Ｒ2はＨ、ＣＨ3、ＣＨ2ＣＨ3またはＣＨ2ＣＨ2ＣＨ3を表す。）
【００３１】
化１および化２におけるｎは１〜２０が好ましく、１〜１０がより好ましい。化１あるいは化２の構造を有する単量体としては、２−プロペン−１−オール、３−ブテン−１−オール、５−ヘキセン−１−オール、７−オクテン−１−オール、９−デセン−１−オール、２−メチルー２−プロペン−１−オール、３−メチルー３−ブテン−１−オール、それらのギ酸エステル、酢酸エステル、プロピオン酸エステル等が挙げられる。
ビニルエステルとしては、前記のアミノ基変性ＰＶＡの説明の欄に記載したものが挙げられる。
【００３２】
一級水酸基変性ＰＶＡは、上記以外の他の方法で合成したものでもよい。他の方法としては、２−メルカプトエタノール等の一級水酸基を分子内に有するチオール化合物の存在下で、ビニルエステルを重合し、それをけん化することにより末端に一級水酸基を含有する変性ＰＶＡを得る方法；ビニルエステルとアリルグリシジルエーテル等のエポキシ含有単量体を共重合し、そのエポキシ基と２−メルカプトエタノール等の一級水酸基含有チオール化合物等を付加反応させた後、けん化することにより一級水酸基変性ＰＶＡを得る方法が挙げられる。
アセトアセチル基変性ＰＶＡとしては、ＰＶＡに固気反応によりジケテンを反応させて得られるものが例示される。アセトアセチル基の含有量は０．１〜１５モル％が好ましく、０．２〜１０モル％がより好ましい。アセトアセチル基変性ＰＶＡの重合度、けん化度は前記した一級水酸基変性ＰＶＡと同じ範囲のものが好適である。
上記変性ＰＶＡ（Ｂ）のうち、アミノ基または一級水酸基を含有するＰＶＡが、本発明においてはより好適に使用される。
【００３３】
アミノ基変性ＰＶＡ、一級水酸基変性ＰＶＡまたはアセトアセチル基変性ＰＶＡは、本発明の効果を損なわない範囲で、上記以外のエチレン性不飽和単量体を共重合したものでも良い。このようなエチレン性不飽和単量体としては、エチレン、プロピレン、イソブテン、アクリル酸、メタクリル酸、フマール酸、（無水）マレイン酸、（無水）イタコン酸、アクリロニトリル、メタクリロニトリル、アクリルアミド、メタクリルアミド、トリメチル−（３−アクリルアミド−３−ジメチルプロピル）−アンモニウムクロリド、アクリルアミド−２−メチルプロパンスルホン酸及びそのナトリウム塩、エチルビニルエーテル、ブチルビニルエーテル、Ｎ−ビニルピロリドン、塩化ビニル、臭化ビニル、フッ化ビニル、塩化ビニリデン、フッ化ビニリデン、テトラフルオロエチレン、ビニルスルホン酸ナトリウム、アリルスルホン酸ナトリウムなどが挙げられる。
【００３４】
変性ＰＶＡ（Ｂ）の添加量は、ＰＵプレポリマー（Ａ）１００重量部に対して、０．２〜２０重量部が好ましく、０．５〜１５重量部がより好ましい。変性ＰＶＡの添加量が０．２重量部未満の場合には、ＰＵエマルジョンの耐水性および耐溶剤性が低下する。一方、変性ＰＶＡの添加量が２０重量部を越える場合には、ＰＵプレポリマーとの反応の際に、エマルジョンが不安定化し、ゲル化しやすくなる。
変性ＰＶＡの添加は、通常は水溶液の形態で行うが、アセトン、メチルエチルケトン等のケトン類；テトラヒドロフラン、ジオキサン等のエーテル類；酢酸エチル、酢酸ブチル等のエステル類；ジメチルホルムアミド、Ｎ−メチルピロリドン等のアミド類等の有機溶媒やこれらと水の混合溶媒に溶解させて添加してもよい。
【００３５】
アミノ基および／または水酸基を含有する低分子化合物（Ｃ）は、分子中に一級アミノ基、二級アミノ基、一級水酸基および二級水酸基から選ばれる少なくとも１種の活性水素原子を有する低分子化合物であり、イソシアネート基と反応し得る活性水素原子を分子中に有するものが好ましい。低分子化合物の分子量は３００以下が好ましい。低分子化合物の具体例としては、ジエチレントリアミン等のトリアミン類；ヒドラジン、エチレンジアミン、プロピレンジアミン、キシリレンジアミン、イソホロンジアミン、ピペラジンおよびその誘導体、フェニレンジアミン、トリレンジアミン、キシレンジアミン、アジピン酸ジヒドラジド、イソフタル酸ジヒドラジドなどのジアミン類；エチルアミン、プロピルアミン、ブチルアミン、モルホリン等のモノアミン類；アミノエチルアルコール、アミノプロピルアルコールなどのアミノアルコール類；エチレングリコール、プロピレングリコール、１，４−ブタンジオール、１，６−ヘキサンジオール、１，４−ビス（β−ヒドロキシエトキシ）ベンゼン、１，４−シクロヘキサンジオール、ビス−（β−ヒドロキシエチル）テレフタレート、キシリレングリコールなどのジオール類などが挙げられる。
【００３６】
ＰＵプレポリマー（Ａ）のイソシアネート基の合計量に対して、低分子化合物（Ｃ）の中の活性水素原子の合計量が０．７０〜１．２０当量が好ましく、０．７５〜１．１５当量がより好ましく、０．８０〜１．１０当量が特に好ましい。活性水素原子の合計量が、０．７０当量未満または１．２０当量を越える場合には、ＰＵの重合度が十分に上がらず、耐水性や耐溶剤性が不十分となる。
【００３７】
本発明のＰＵエマルジョンは、通常、固形分濃度が約２０〜６５重量％に調整される。また、ＰＵプレポリマーの製造時に有機溶媒を用いた場合には、必要に応じて、蒸留分離あるいはストリッピングをすることにより、有機溶媒を除去することができる。
【００３８】
本発明のＰＵエマルジョンは、ＰＵ構造とＰＶＡ構造からなるポリマーを含有している。該ポリマーは、下記の一般式（１）または一般式（２）で表される結合形態を含んでいるものと推定され、本発明のＰＵエマルジョンの性能発現に寄与している。
ＰＵ−ＮＨＣＯＮＲ−ＰＶＡ        （１）
（但し、ＰＵはＰＵ構造を表し、ＰＶＡはＰＶＡ構造を表し、ＲはＨ、ＣＨ3またはＣＨ2ＣＨ3を表す。）
ＰＵ−ＮＨＣＯＯ−ＰＶＡ          （２）
（但し、ＰＵはＰＵ構造を表し、ＰＶＡはＰＶＡ構造を表す。）
【００３９】
本発明のＰＵエマルジョンは、必要に応じて、従来公知の各種エマルジョンを配合することができる。添加されるエマルジョンとしては、ポリ酢酸ビニルエマルジョン、エチレン−酢酸ビニル共重合体エマルジョン、（メタ）アクリル酸エステル（共）重合体エマルジョン、スチレン−ブタジエン共重合体エマルジョン、エポキシエマルジョンが挙げられる。
【００４０】
本発明のＰＵエマルジョンは、必要に応じて、その乾燥性、セット性、粘度、造膜性等を調整するために、Ｎ−メチルピロリドン、トルエン、パークレン、ジクロロベンゼン、トリクロロベンゼン等の各種有機溶剤；でんぷん、変性でんぷん、酸化でんぷん、アルギン酸ナトリウム、カルボキシメチルセルロース、メチルセルロース、ヒドロキシメチルセルロース、無水マレイン酸／イソブチレン共重合体、無水マレイン酸／スチレン共重合体、無水マレイン酸／メチルビニルエーテル共重合体、ＰＶＡ等の水溶性高分子；尿素／ホルマリン樹脂、尿素／メラミン／ホルマリン樹脂、フェノール／ホルマリン樹脂等の熱硬化性樹脂；クレー、カオリン、タルク、炭酸カルシウム、木粉等の充填剤；小麦粉等の増量剤；ホウ酸、硫酸アルミニウム等の反応促進剤；酸化チタン等の顔料；酸化防止剤；紫外線吸収剤；消泡剤；レベリング剤；凍結防止剤；防腐剤；防錆剤等の各種添加剤を配合することができる。
【００４１】
【実施例】
次に、実施例及び比較例により本発明をさらに詳細に説明する。なお以下の実施例及び比較例において「部」および「％」は、特に断らない限り重量基準を意味する。
【００４２】
【実施例】
ＰＵエマルジョン（以下「Ｅｍ」と略記する。）の皮膜の耐溶剤性および耐水性、ＰＵエマルジョンの混和安定性は以下の方法により測定した。
【００４３】
［ＰＵエマルジョンの皮膜の耐溶剤性］
５０℃でキャスト製膜して得られた皮膜を１２０℃で１０分間熱処理した後、９０℃のトルエン中に１時間浸漬し、皮膜の溶出率および面積膨潤率を下記の式から求めた。
溶出率（％）＝｛（Ｗ1−Ｗ2）／Ｗ1  ｝×１００
Ｗ1：浸漬前の重量
Ｗ2：浸漬後の重量
面積膨潤率（％）＝｛（Ａ1−Ａ2）／Ａ1 ｝×１００
Ａ1：浸漬前の面積
Ａ2：浸漬後の面積
【００４４】
［ＰＵエマルジョンの皮膜の耐水性］
５０℃でキャスト製膜して得られた皮膜を１２０℃で１０分間熱処理した後、２０℃の水中に２４時間浸漬し、皮膜の溶出率および面積膨潤率を上記のＰＵエマルジョンの皮膜の耐溶剤性の欄に示した式から求めた。
【００４５】
［ＰＵエマルジョンの混和安定性］
ＰＵエマルジョン２０ｇに対して、エチレン−酢酸ビニル共重合体エマルジョン（EVA-Em）（クラレ製、ＯＭ−４２００、固形分濃度５５％）８０ｇを添加して混合した場合の安定性を観察した。その結果を下記の記号で示す。
○：  全く変化なし（安定性良好）。
△：  凝集あるいは相分離がわずかに観察される。
×：  凝集あるいは相分離が激しい。
【００４６】
以下の実施例および比較例において用いた化合物に関する略号を下記に示す。
【００４７】
ＰＭＰＡ２１５０：  数平均分子量２１５０のポリエステルジオール（３−メチル−１，５−ペンタンジオール、およびアジピン酸を反応させて製造）
ＰＭＰＡ３６００：  数平均分子量３６００のポリエステルジオール（３−メチル−１，５−ペンタンジオール、およびアジピン酸を反応させて製造）
ＰＴＭＧ２０００：  数平均分子量２０００のポリテトラメチレングリコール
ＰＣＬ２０００：  数平均分子量２０００のポリカプロラクトングリコール
ＩＰＤＩ：  イソフォロンジイソシアネート
ＨＭＤＩ：  メチレンビス（４−シクロヘキシルイソシアネート）
ＴＤＩ：  ２，４−トリレンジイソシアネート
ＤＭＰＡ：  ２，２−ビス（ヒドロキシメチル）プロピオン酸
ＴＥＡ：  トリエチルアミン
ＤＥＴＡ：  ジエチレントリアミン
ＩＰＤＡ：  イソフォロンジアミン
ＥＤＡ：  エチレンジアミン
ＭＥＫ：  ２−ブタノン
【００４８】
《アミノ基変性ＰＶＡの製造例》
参考例１
還流冷却管を備えた反応容器に、酢酸ビニルモノマー４０５部、アリルグリシジルエーテル１１部およびメタノール３０部を仕込み、内部を十分に窒素置換した。２，２’−アゾビスイソブチロニトリル４．５部をメタノール１５部に溶解した開始剤溶液を添加した。６０℃で４時間重合させた後、冷却して重合を停止した。反応液の固形分濃度は５４．８％であった。３０℃の減圧下でメタノールを時々添加しながら未反応の酢酸ビニルモノマーを除去し、ポリ酢酸ビニル共重合体のメタノール溶液（固形分濃度４４．５％）を得た。
還流冷却管を備えた反応容器に、上記で得られたポリ酢酸ビニル共重合体のメタノール溶液１００部を仕込み、内部を十分に窒素置換した。２−アミノチオフェノール８．０部と水酸化ナトリウム０．０３部をメタノール４８部に溶解した溶液を添加し、５０℃で２時間反応させた。
濃度１０％の水酸化ナトリウムのメタノール溶液２０部を添加し、４０℃で５時間放置することによりけん化反応を行った。得られた反応物を粉砕し、酢酸８部を加えて中和した。ソックスレー抽出器を用いてメタノールで４８時間洗浄した後、６０℃で２０時間乾燥させることにより、１級アミノ基含有ＰＶＡ（以下「アミノ基変性ＰＶＡ▲１▼」略記する。）を得た。アミノ基変性ＰＶＡ▲１▼のＩＲ測定および1Ｈ−ＮＭＲ測定により、エポキシ基は完全に消失しており、アミノ基に由来する窒素原子が０．６７重量％導入されており、けん化度９９．０モル％であることが確認された。アミノ基変性ＰＶＡ▲１▼のジメチルスルホキシド中での極限粘度測定（ＪＩＳ）を実施し、粘度平均分子量を算出したところ、４０，０００であった。
【００４９】
参考例２
酢酸ビニルモノマーを４００部に、アリルグリシジルエーテルを１９．３部に変更したこと以外は参考例１と同様にして酢酸ビニル共重合体を得た。
２−アミノチオフェノールを２０部に変更しこと以外は参考例１と同様にして１級アミノ基含有ＰＶＡ（以下「アミノ基変性ＰＶＡ▲２▼」と略記する。）を得た。
アミノ基変性ＰＶＡ▲２▼のＩＲ測定および1Ｈ−ＮＭＲ測定により、エポキシ基は完全に消失しており、アミノ基に由来する窒素原子が１．１１重量％導入されており、けん化度９７．５モル％であることが確認された。アミノ基変性ＰＶＡ▲２▼のジメチルスルホキシド中での極限粘度測定（ＪＩＳ）を実施し、粘度平均分子量を算出したところ、３５，０００であった。
【００５０】
参考例３
酢酸ビニルモノマーを３５０部に、アリルグリシジルエーテルを２４．４部に変更したこと以外は参考例１と同様にして酢酸ビニル共重合体を得た。
２−アミノチオフェノールを２８部に変更し、けん化触媒の水酸化ナトリウムのメタノール溶液を１０部に変更したこと以外は参考例１と同様にして１級アミノ基含有ＰＶＡ（以下「アミノ基変性ＰＶＡ▲３▼」と略記する。）を得た。
アミノ基変性ＰＶＡ▲３▼のＩＲ測定および1Ｈ−ＮＭＲ測定により、エポキシ基は完全に消失しており、アミノ基に由来する窒素原子が１．７７重量％導入されており、けん化度８８．５モル％であることが確認された。アミノ基変性ＰＶＡ▲３▼のジメチルスルホキシド中での極限粘度測定（ＪＩＳ）を実施し、粘度平均分子量を算出したところ、１５，０００であった。
【００５１】
《ポリウレタンエマルジョンの製造》
実施例１
３リットルの三ツ口フラスコに、ＰＭＰＡ２１５０  ５３７．５ｇ、ＩＰＤＩ１１１．１ｇ、ＤＭＰＡ  ６．７１ｇを仕込んだ。乾燥窒素雰囲気下、９０℃で２時間撹拌しながら、水酸基を定量的に反応させて、イソシアネート末端のプレポリマーを得た。
これに、ＭＥＫ  ２０２．９ｇを加えて均一に撹拌した後、フラスコ内温度を４０℃に下げた。これに、ＴＥＡ  ５．０６ｇを加えて１０分間撹拌を行った。次いで、乳化剤としてエマルゲン９８５（花王製、ノニオン系界面活性剤、ポリオシエチレンノニルフェニルエーテル）１４．５ｇを蒸留水  ４２０ｇに溶解した水溶液を上記プレポリマーに加えた後、ホモミキサーで１分間撹拌して乳化した（以下「乳化液Ａ」と略記する。）。
乳化液Ａを調整した後、直ちにアミノ基変性ＰＶＡ▲１▼  ３４．０ｇ、ＤＥＴＡ７．５８ｇおよびＩＰＤＡ  １２．５２ｇを蒸留水  ６５２ｇに溶解した水溶液を加え、ホモミキサーで１分間撹拌して反応を行った。次いで、ロータリーエバポレーターを用いてＭＥＫを除去して、固形分濃度４０％のＰＵエマルジョン（以下「ＰＵエマルジョンＡ」と略記する）を得た。ＰＵエマルジョンＡの評価結果を表１に示す。
【００５２】
実施例２
３リットルの三ツ口フラスコに、ＰＭＰＡ３６００  ５４０．０ｇ、ＩＰＤＩ８０．０ｇ、ＤＭＰＡ  ６．０４ｇを仕込んだ。乾燥窒素雰囲気下、９０℃で２時間撹拌しながら、水酸基を定量的に反応させて、イソシアネート末端のプレポリマーを得た。
これに、ＭＥＫ  １９１．４ｇを加えて均一に撹拌した後、フラスコ内温度を４０℃に下げた。これに、ＴＥＡ  ４．５５ｇを加えて１０分間撹拌を行った。次いで、乳化剤としてエマルゲン９８５（花王製）  １９．１ｇを蒸留水  ３９７ｇに溶解した水溶液を上記プレポリマーに加えた後、ホモミキサーで１分間撹拌して乳化した（以下「乳化液Ｂ」と略記する。）。
乳化液Ｂを調整した後、直ちにアミノ基変性ＰＶＡ▲２▼  ６４．１ｇを蒸留水  ４２０ｇに溶解した水溶液を加え、ホモミキサーで３０秒間撹拌した。次いで、ＤＥＴＡ  １０．２１ｇを蒸留水２４０ｇに溶解した水溶液を加え、ホモミキサーで１分間撹拌して反応を行った。次いで、ロータリーエバポレーターを用いてＭＥＫを除去して、固形分濃度４０％のＰＵエマルジョン（以下「ＰＵエマルジョンＢ」と略記する。）を得た。ＰＵエマルジョンＢの評価結果を表１に示す。
【００５３】
実施例３
３リットルの三ツ口フラスコに、ＰＴＭＧ２０００  ２５０．０ｇ、ＰＣＬ２０００  ２５０．０ｇ、ＨＭＤＩ  １１８．１ｇ、ＤＭＰＡ  ６．７１ｇを仕込んだ。乾燥窒素雰囲気下、８０℃で２時間撹拌しながら、水酸基を定量的に反応させて、イソシアネート末端のプレポリマーを得た。
これに、ＭＥＫ  １８８．７ｇを加えて均一に撹拌した後、フラスコ内温度を４０℃に下げた。これに、ＴＥＡ  ５．０６ｇを加えて１０分間撹拌を行った。次いで、乳化剤としてエマルゲン９８５（花王製）６．７ｇおよびエマルゲン９３０（花王製、ノニオン系界面活性剤、ポリオシエチレンノニルフェニルエーテル）６．７ｇを蒸留水  ３９２ｇに溶解した水溶液を上記プレポリマーに加えた後、ホモミキサーで１分間撹拌して乳化した（以下「乳化液Ｃ」と略記する。）。
乳化液Ｃを調整した後、直ちにアミノ基変性ＰＶＡ▲３▼  ３２．２ｇ、ＤＥＴＡ６．８１ｇおよびＩＰＤＡ  ５．６２ｇを蒸留水  ６２０ｇに溶解した水溶液を加え、ホモミキサーで１分間撹拌して反応を行った。次いで、ロータリーエバポレーターを用いてＭＥＫを除去して、固形分濃度４０％のＰＵエマルジョン（以下「ＰＵエマルジョンＣ」と略記する。）を得た。ＰＵエマルジョンＣの評価結果を表１に示す。
【００５４】
実施例４
３リットルの三ツ口フラスコに、ＰＭＰＡ２１５０  ５３７．５ｇ、ＴＤＩ  ８７．１ｇ、ＤＭＰＡ  ６．７１ｇを仕込んだ。乾燥窒素雰囲気下、７０℃で２時間撹拌しながら、水酸基を定量的に反応させて、イソシアネート末端のプレポリマーを得た。
これに、ＭＥＫ  １９４．６ｇを加えて均一に撹拌した後、フラスコ内温度を４０℃に下げた。これに、ＴＥＡ  ５．０６ｇを加えて１０分間撹拌を行った（以下「分散液Ｄ」と略記する。）。次いで、乳化剤としてエマルゲン９８５（花王製）１６．５ｇおよびアミノ基変性ＰＶＡ▲１▼  ３２．４ｇを蒸留水  ５２０ｇに溶解した水溶液を上記分散液Ｄに加えた後、ホモミキサーで１分間撹拌して乳化した（以下「乳化液Ｄ」と略記する。）。
上記で得られた乳化液Ｄを調整した後、直ちにＤＥＴＡ  ７．５９ｇおよびＥＤＡ  ４．４２ｇを蒸留水  ４９４ｇに溶解した水溶液を加え、ホモミキサーで１分間撹拌して反応を行った。次いで、ロータリーエバポレーターを用いてＭＥＫを除去して、固形分濃度４０％のＰＵエマルジョン（以下「ＰＵエマルジョンＤ）」と略記する。）を得た。ＰＵエマルジョンＤの評価結果を表１に示す。
【００５５】
実施例５
３リットルの三ツ口フラスコに、ＰＭＰＡ２１５０  ５３７．５ｇ、ＩＰＤＩ１９４．５ｇ、ＤＭＰＡ  ３３．５３ｇ、ＭＥＫ  ２４９．１ｇを仕んだ。乾燥窒素雰囲気下、６０℃で８時間撹拌しながら、水酸基を定量的に反応させて、イソシアネート末端のプレポリマーを得た。これに、フラスコ内温度を４０℃に下げた。
これに、ＴＥＡ  ２５．３０ｇを加えて３０分間撹拌を行った。次いで、蒸留水  ７２０．０ｇを加えた後、ホモミキサーで１分間撹拌して乳化した（以下「乳化液Ｅ」と略記する。）。
乳化液Ｅを調整した後、直ちにアミノ基変性ＰＶＡ▲２▼  ４１．８ｇ、ＤＥＴＡ１７．０２ｇおよびＩＰＤＡ  １４．０５ｇを蒸留水  ５７６ｇに溶解した水溶液を加え、ホモミキサーで１分間撹拌して反応を行った。次いで、ロータリーエバポレーターを用いてＭＥＫを除去して、固形分濃度４０％のＰＵエマルジョン（以下、ＰＵエマルジョンＥと略記する。）を得た。ＰＵエマルジョンＥの評価結果を表１に示す。
【００５６】
実施例６
実施例１において得られた乳化液Ａを調整した後、直ちに一級水酸基変性ＰＶＡ（７−オクテン−１−オール  変性度１．１モル％、重合度３００、けん化度９７．８モル％）３４．０ｇ、ＤＥＴＡ  ７．５８ｇおよびＩＰＤＡ  １２．５２ｇを蒸留水  ６５２ｇに溶解した水溶液を加え、ホモミキサーで１分間撹拌して反応を行った。次いで、ロータリーエバポレーターによりＭＥＫを除去して、固形分濃度４０％のＰＵエマルジョン（以下「ＰＵエマルジョンＦ」と略記する。）を得た。ＰＵエマルジョンＦの評価結果を表１に示す。
【００５７】
実施例７
実施例２において得られた乳化液Ｂを調整した後、直ちに一級水酸基変性ＰＶＡ（２−プロペン−１−オールの酢酸エステル  変性度１．３モル％、イタコン酸  変性度１．５モル％、重合度２００、けん化度９５．５モル％）  ６４．１ｇを蒸留水  ４２０ｇに溶解した水溶液を加え、ホモミキサーで３０秒間撹拌して反応を行った。次いで、ＤＥＴＡ  １０．２１ｇを蒸留水２４０ｇに溶解した水溶液を加え、ホモミキサーで１分間撹拌して反応を行った。次いで、ロータリーエバポレーターを用いてＭＥＫを除去して、固形分濃度４０％のＰＵエマルジョン（以下「ＰＵエマルジョンＧ」と略記する。）を得た。ＰＵエマルジョンＧの評価結果を表１に示す。
【００５８】
実施例８
実施例３において得られた乳化液Ｃを調整した後、直ちに一級水酸基変性ＰＶＡ（２−メチル−２−プロペン−１−オール  変性度２．５モル％、重合度５００、けん化度８８．８モル％）  ３２．２ｇ、ＤＥＴＡ  ６．８１ｇおよびＩＰＤＡ  ５．６２ｇを蒸留水  ６２０ｇに溶解した水溶液を加え、ホモミキサーで１分間撹拌して反応を行った。次いで、ロータリーエバポレーターを用いてＭＥＫを除去して、固形分濃度４０％のＰＵエマルジョン（以下「ＰＵエマルジョンＨ」と略記する。）を得た。 ＰＵエマルジョンＨの評価結果を表１に示す。
【００５９】
実施例９
実施例４において得られた分散液Ｄに、乳化剤としてエマルゲン９８５（花王製）１６．５ｇおよび一級水酸基変性ＰＶＡ（７−オクテン−１−オール  変性度１．１モル％、重合度３００、けん化度９７．８モル％）  ３２．４ｇを蒸留水  ５２０ｇに溶解した水溶液を加え、ホモミキサーで１分間撹拌して乳化した（以下「乳化液Ｉ」と略記する。）。
上記で得られた乳化液Ｉを調整した後、直ちにＤＥＴＡ  ７．５９ｇおよびＥＤＡ  ４．４２ｇを蒸留水  ４９４ｇに溶解した水溶液を加え、ホモミキサーで１分間撹拌して反応を行った。次いで、ロータリーエバポレーターを用いてＭＥＫを除去して、固形分濃度４０％のＰＵエマルジョン（以下「ＰＵエマルジョンＩ」と略記する。）を得た。 ＰＵエマルジョンＩの評価結果を表１に示す。
【００６０】
実施例１０
実施例５において得られた乳化液Ｅを調整した後、直ちに一級水酸基変性ＰＶＡ（２−プロペン−１−オールの酢酸エステル  変性度１．３モル％、イタコン酸  変性度１．５モル％、重合度２００、けん化度９５．５モル％）  ４１．８ｇ、ＤＥＴＡ  １７．０２ｇおよびＩＰＤＡ  １４．０５ｇを蒸留水  ５７６ｇに溶解した水溶液を加え、ホモミキサーで１分間撹拌して反応を行った。次いで、ロータリーエバポレーターを用いてＭＥＫを除去して、固形分濃度４０％のＰＵエマルジョン（以下「ＰＵエマルジョンＪ」と略記する。）を得た。 ＰＵエマルジョンＪの評価結果を表１に示す。
【００６１】
実施例１１
３リットル三ッ口フラスコに、ＰＭＰＡ２１５０  ５３７．５ｇ、ＴＤＩ８７．１ｇ、ＤＭＰＡ  ６．７１ｇを秤取し、乾燥窒素雰囲気下、７０℃で２時間攪拌して系中の水酸基を定量的に反応させ、イソシアネート末端のプレポリマーを得た。これにＭＥＫ  １９４．６ｇを加えて均一に攪拌した後、４０℃にフラスコ内温度を下げ、ＴＥＡ  ５．０６ｇを加えて１０分間攪拌を行った。次いで乳化剤としてエマルゲン９８５（花王製ノニオン系界面活性剤）１６．５ｇおよびアセトアセチル基含有ＰＶＡ（ＰＶＡに固気反応によりジケテンを反応させて得たＰＶＡ：重合度１０００、けん化度９７．５モル％、アセトアセチル基含有量５モル％）３２．４ｇを蒸留水５２０ｇに溶解した水溶液を前記プレポリマーに加えホモミキサーで１分間攪拌して乳化した後、直ちに、ＤＥＴＡ ７．５９ｇおよびＥＤＡ ４．４２ｇを蒸留水４９４ｇに溶解した水溶液を加えてホモミキサーで１分間攪拌して反応を行った。その後、ＭＥＫをロータリーエバポレーターにより除去して固形分濃度４０重量％のＰＵエマルジョン（以下「ＰＵエマルジョンＫ」と略記する。）を得た。結果を表１に示す。
【００６２】
比較例１
実施例１において、アミノ基変性ＰＶＡ▲１▼を用いないこと以外は、実施例１と同様にしてＰＵエマルジョンを製造しようとしたところ、ＤＥＴＡおよびＩＰＤＡの水溶液を添加した際に、ゲル化して安定なエマルジョンを製造することができなかった。
【００６３】
比較例２
実施例１において、エマルゲン９８５（花王製）の使用量を３８．７ｇに変更し、アミノ基変性ＰＶＡ▲１▼を用いないこと以外は、実施例１と同様にしてＰＵエマルジョン（以下「ＰＵエマルジョンＬ」と略記する。）を得た。ＰＵエマルジョンＬの評価結果を表１に示す。
【００６４】
比較例３
比較例２において得られたＰＵエマルジョンＫに、アミノ基含有ＰＶＡ▲１▼  ３４．０ｇを添加して、加熱溶解することにより、ＰＵエマルジョン（以下「ＰＵエマルジョンＭ」と略記する。）を得た。ＰＵエマルジョンＭの評価結果を表１に示す。
【００６５】
比較例４
実施例１において、アミノ基含有ＰＶＡ▲１▼に代えて、無変性ポリビニルアルコール（分子量４０，０００、けん化度９８．８モル％）を用い、エマルゲン９８５の使用量を３８．７ｇに変更したこと以外は、実施例１と同様にしてＰＵエマルジョン（以下「ＰＵエマルジョンＮ」と略記する。）を得た。ＰＵエマルジョンＮの評価結果を表１に示す。
【００６６】
比較例５
比較例２で得られたＰＵエマルジョンＫに、一級水酸基変性ＰＶＡ（７−オクテン−１−オール  変性度１．１モル％、重合度３００、けん度９７．８モル％）  ３４．０ｇを添加して、加熱溶解することにより、ＰＵエマルジョン（以下「ＰＵエマルジョンＯ」と略記する。）を得た。 ＰＵエマルジョンＯの評価結果を表１に示す。
【００６７】
【表１】
0003961141.tif 000004
【００６８】
【発明の効果】
本発明により得られたＰＵエマルジョンは、皮膜の耐溶剤性および耐水性に優れると共に、各種の水性エマルジョンや塩水との混和性に優れる。したがって、産業用繊維、皮革、室内装飾、アパレル、床材（木製、コンクリート、フロアーポリッシュ）、プラスチック部品等のコーティング剤、パッケージ（包装紙等）、ラミネーション（フィルム／ホイル、繊維等）、一般工業用の接着剤（塩ビシート／木材、塩ビシート／金属、金属／木材）、ガラス繊維収束剤、インク、塗料等の用途に有効に利用できる。また、本発明により得られたＰＵエマルジョンは、皮膜の透湿性にも優れていることから、透湿性の積層体、皮革などの製造にも有効に利用できる。